(57)【要約】【課題】十分な光学品質を有すると共に大型化が可能なアパタイト多結晶体、生体材料、レーザ発振器、レーザ増幅器及びアパタイト多結晶体の製造方法を提供する。【解決手段】アパタイト多結晶体は、希土類元素が添加されたアパタイトの結晶粒で構成され、結晶粒の平均粒径が５００ｎｍ以下であり、散乱係数が１ｃｍ−１以下である。アパタイト多結晶体は、結晶方位がランダムであってもよい。また、アパタイト多結晶体は、直線透過率が理論透過率の９０％以上であってもよい。さらに、アパタイト多結晶体は、励起光を照射すると蛍光を発する蛍光体であってもよい。【選択図】図１
2020055706.tif 000002
【特許請求の範囲】
【請求項１】
希土類元素が添加されたアパタイトの結晶粒で構成され、前記結晶粒の平均粒径が５００ｎｍ以下であり、散乱係数が１ｃｍ−１以下であるアパタイト多結晶体。
【請求項２】
直径が約１ｍｍ以上の領域において散乱係数が１ｃｍ−１以下である、
請求項１に記載のアパタイト多結晶体。
【請求項３】
結晶方位がランダムである、
請求項１又は２に記載のアパタイト多結晶体。
【請求項４】
直線透過率が理論透過率の９０％以上である、
請求項１から３のいずれか１項に記載のアパタイト多結晶体。
【請求項５】
励起光を照射すると蛍光を発する蛍光体である、
請求項１から４のいずれか１項に記載のアパタイト多結晶体。
【請求項６】
励起光を照射するとレーザ発振可能なレーザ媒質である、
請求項１から５のいずれか１項に記載のアパタイト多結晶体。
【請求項７】
前記アパタイト多結晶体は、フルオロアパタイト多結晶体である、
請求項１から６のいずれか１項に記載のアパタイト多結晶体。
【請求項８】
請求項１から７のいずれか１項に記載のアパタイト多結晶体を含む生体材料。
【請求項９】
請求項１から７のいずれか１項に記載のアパタイト多結晶体と、
前記アパタイト多結晶体を励起させるように前記アパタイト多結晶体に励起光を放射する励起用光源と、
前記アパタイト多結晶体を挟み込んで配置され、前記アパタイト多結晶体で励起された光を共振させる共振器と、
を備えるレーザ発振器。
【請求項１０】
請求項１から７のいずれか１項に記載のアパタイト多結晶体と、
前記アパタイト多結晶体を励起させるように前記アパタイト多結晶体に励起光を放射する励起用光源と、
前記アパタイト多結晶体で増幅されるように前記アパタイト多結晶体に光を導入する被増幅光源と、
を備えるレーザ増幅器。
【請求項１１】
粒子径が約２００ｎｍ以下のアパタイト微粉体を容器に収容する工程と、
前記容器に収容されたアパタイト微粉体を所定圧力で加圧する工程と、
前記所定圧力で加圧された状態のアパタイト微粉体を収容した容器にパルス電流を供給することで、前記アパタイト微粉体を所定温度まで加熱する工程と、
を含むアパタイト多結晶体の製造方法。
【請求項１２】
前記所定圧力は、約４０ＭＰａ〜約６００ＭＰａの範囲内である、
請求項１１に記載のアパタイト多結晶体の製造方法。
【請求項１３】
前記所定温度は、約８００℃〜約１０００℃の範囲内である、
請求項１１又は１２に記載のアパタイト多結晶体の製造方法。
【発明の詳細な説明】
【技術分野】
【０００１】
本発明は、アパタイト多結晶体、生体材料、レーザ発振器、レーザ増幅器及びアパタイト多結晶体の製造方法に関する。
【背景技術】
【０００２】
近年、レーザ装置の高出力化を実現するために、フルオロアパタイト（ＦＡＰ）に希土類元素を添加した透明なレーザ材料に注目が集まっている。例えば、特許文献１及び非特許文献１〜３には、それぞれ希土類元素が添加されたＦＡＰ多結晶体が開示されている。ＦＡＰは結晶方位に依存して屈折率が異なる性質を有するため、例えば特許文献１のＦＡＰ多結晶体では、スラリーにＦＡＰの単結晶粒子を分散させ、高強度磁場中でＦＡＰの単結晶粒子の配向を制御することで、結晶方位を揃えて素地を成形している。
【先行技術文献】
【特許文献】
【０００３】
【特許文献１】特開２０１６−１０１３９０号公報
【非特許文献】
【０００４】
【非特許文献１】Ｊｕｎ  Ａｋｉｙａｍａ、ｅｔ  ａｌ．、Ｌａｓｅｒ  ｃｅｒａｍｉｃｓ  ｗｉｔｈ  ｒａｒｅ−ｅａｒｔｈ−ｄｏｐｅｄ  ａｎｉｓｏｔｒｏｐｉｃ  ｍａｔｅｒｉａｌｓ、ＯＰＴＩＣＳ  ＬＥＴＴＥＲＳ、Ｖｏｌ．３５、Ｎｏ．２１、ｐ．３５９８−３６００、２０１０年１１月１日
【非特許文献２】Ｙｏｉｃｈｉ  Ｓａｔｏ、ｅｔ  ａｌ．、Ｐｒｏｃｅｓｓ  ｄｅｓｉｇｎ  ｏｆ  ｍｉｃｒｏｄｏｍａｉｎｓ  ｗｉｔｈ  ｑｕａｎｔｕｍ  ｍｅｃｈａｎｉｃｓ  ｆｏｒ  ｇｉａｎｔ  ｐｕｌｓｅ  ｌａｓｅｒｓ、ＳＣＩＥＮＴＩＦＩＣ  ＲＥＰＯＲＴＳ、７、１０７３２、ｐ．１−１１、２０１７年９月６日
【非特許文献３】Ｙｉｑｕａｎ  Ｗｕ、Ｎａｎｏｓｔｒｕｃｔｕｒｅｄ  ｔｒａｎｓｐａｒｅｎｔ  ｃｅｒａｍｉｃｓ  ｗｉｔｈ  ａｎ  ａｎｉｓｏｔｒｏｐｉｃ  ｃｒｙｓｔａｌｌｉｎｅ  ｓｔｒｕｃｔｕｒｅ、ＯＰＴＩＣＡＬ  ＭＡＴＥＲＩＡＬＳ  ＥＸＰＲＥＳＳ、Ｖｏｌ．４、Ｎｏ．１０、ｐ．２０２６−２０３１、２０１４年９月８日
【発明の概要】
【発明が解決しようとする課題】
【０００５】
特許文献１のＦＡＰ多結晶体は、成形時に高強度磁場を生成する必要があるため、大型化が比較的困難である。また、非特許文献１のＦＡＰ多結晶体は、損失係数が１．５ｃｍ−１にとどまり、非特許文献２のＦＡＰ多結晶体は、散乱源となる他相を含んでいる。非特許文献３のＦＡＰ多結晶体は、Ｙｂ：ＳＦＡＰの多結晶体であるが、波長１０００ｎｍにおける損失係数が約２．５ｃｍ−１にとどまり、レーザ発振が可能かどうか不明である。したがって、十分な光学品質を有したままＦＡＰ多結晶体を大型化する点でさらなる改善の余地がある。そして、このような問題は、ＦＡＰ多結晶体に限られず、ＦＡＰ多結晶体以外の他のアパタイト多結晶体にも存在している。
【０００６】
本発明は、このような背景に基づいてなされたものであり、十分な光学品質を有すると共に大型化が可能なアパタイト多結晶体、生体材料、レーザ発振器、レーザ増幅器及びアパタイト多結晶体の製造方法を提供することを目的とする。
【課題を解決するための手段】
【０００７】
上記目的を達成するために、本発明の第１の観点に係るアパタイト多結晶体は、
希土類元素が添加されたアパタイトの結晶粒で構成され、前記結晶粒の平均粒径が５００ｎｍ以下であり、散乱係数が１ｃｍ−１以下である。
【０００８】
直径が約１ｍｍ以上の領域において散乱係数が１ｃｍ−１以下であってもよい。
【０００９】
結晶方位がランダムであってもよい。
【００１０】
直線透過率が理論透過率の９０％以上であってもよい。
【００１１】
励起光を照射すると蛍光を発する蛍光体であってもよい。
【００１２】
励起光を照射するとレーザ発振可能なレーザ媒質であってもよい。
【００１３】
前記アパタイト多結晶体は、フルオロアパタイト多結晶体であってもよい。
【００１４】
上記目的を達成するために、本発明の第２の観点に係る生体材料は、
前記アパタイト多結晶体を含む。
【００１５】
上記目的を達成するために、本発明の第３の観点に係るレーザ発振器は、
前記アパタイト多結晶体と、
前記アパタイト多結晶体を励起させるように前記アパタイト多結晶体に励起光を放射する励起用光源と、
前記アパタイト多結晶体を挟み込んで配置され、前記アパタイト多結晶体で励起された光を共振させる共振器と、
を備える。
【００１６】
上記目的を達成するために、本発明の第４の観点に係るレーザ増幅器は、
前記アパタイト多結晶体と、
前記アパタイト多結晶体を励起させるように前記アパタイト多結晶体に励起光を放射する励起用光源と、
前記アパタイト多結晶体で増幅されるように前記アパタイト多結晶体に光を導入する被増幅光源と、
を備える。
【００１７】
上記目的を達成するために、本発明の第５の観点に係るアパタイト多結晶体の製造方法は、
粒子径が約２００ｎｍ以下であるアパタイト微粉体を容器に収容する工程と、
前記容器に収容されたアパタイト微粉体を所定圧力で加圧する工程と、
前記所定圧力で加圧された状態のアパタイト微粉体を収容した容器にパルス電流を供給することで、前記アパタイト微粉体を所定温度まで加熱する工程と、
を含む。
【００１８】
前記所定圧力は、約４０ＭＰａ〜約６００ＭＰａの範囲内であってもよい。
【００１９】
前記所定温度は、約８００℃〜約１０００℃の範囲内であってもよい。
【発明の効果】
【００２０】
本発明によれば、十分な光学品質を有すると共に大型化が可能なアパタイト多結晶体、生体材料、レーザ発振器、レーザ増幅器及びアパタイト多結晶体の製造方法を提供できる。
【図面の簡単な説明】
【００２１】
【図１】本発明の実施の形態１に係るアパタイト多結晶体の製造装置の構成を示す図である。
【図２】本発明の実施の形態１に係るアパタイト多結晶体の製造工程の流れを示すフローチャートである。
【図３】本発明の実施の形態２に係るレーザ発振器の構成を示す図である。
【図４】本発明の実施の形態３に係るレーザ増幅器の構成を示す図である。
【図５】実施例１におけるアパタイト多結晶体の透過スペクトルを示すグラフである。
【図６】実施例２におけるアパタイト多結晶体の蛍光スペクトルを示すグラフである。
【図７】実施例２におけるアパタイト多結晶体の蛍光寿命を示すグラフである。
【図８】実施例３におけるアパタイト微粉体のＳＥＭ画像を示す図である。
【図９】実施例３におけるアパタイト多結晶体のＳＥＭ画像を示す図である。
【図１０】実施例４におけるアパタイト多結晶体における吸収ピークパワーと出力ピークパワーとの関係を示すグラフである。
【図１１】実施例５におけるアパタイト多結晶体の構造解析の結果を示すグラフである。
【図１２】実施例６におけるアパタイト多結晶体における散乱係数と焼結温度との関係を示すグラフである。
【発明を実施するための形態】
【００２２】
以下、本発明に係るアパタイト多結晶体、生体材料、レーザ発振器、レーザ増幅器及びアパタイト多結晶体の製造方法の実施の形態を、図面を参照しながら詳細に説明する。各図面では、同一又は同等の部分に同一の符号を付す。
【００２３】
（実施の形態１）
実施の形態１に係るアパタイト多結晶体は、アパタイトに希土類元素が添加された結晶粒で構成される。アパタイト（燐灰石）は、リン酸塩の一種であり、例えば、Ｃａ５（ＰＯ４）３Ｒの組成を有する。アパタイトは、例えば、Ｒ＝ＯＨの場合、ハイドロキシアパタイト（Hydroxyapatite：ＨＡＰ）であり、Ｒ＝Ｆの場合、フルオロアパタイト（Fluoroapatite：ＦＡＰ）であり、Ｒ＝Ｃｌの場合、塩素アパタイトである。また、アパタイトは、ＣａがＳｒやＢａ等に置き換えられたアパタイトであってもよく、例えば、Ｓｒ５（ＰＯ４）３Ｆ（Ｓ−ＦＡＰ）や、Ｂａ５（ＰＯ４）３Ｆであってもよい。さらに、アパタイトは、ＰがＶ等に置き換えられたアパタイトであってもよい。
【００２４】
アパタイトに添加される希土類元素は、例えば、Ｃｅ、Ｐｒ、Ｎｄ、Ｓｍ、Ｅｕ、Ｔｂ、Ｄｙ、Ｈｏ、Ｅｒ、Ｔｍ、Ｙｂ等を含む。母材であるアパタイトに複数の希土類イオンが共添加されてもよい。希土類元素は、その種類に応じて適宜の量、例えば、アパタイトに対して原子百分率で約２０％以下の量で添加される。例えば、希土類元素がＹｂやＥｒである場合、アパタイトに対して原子百分率約０．１％〜約２０％の範囲内の量で添加されてもよい。また、希土類元素がＮｄである場合、アパタイトに対して原子百分率約２％以下の量で添加されてもよい。レーザ媒質を構成するためにアパタイト多結晶体を用いる場合、希土類元素としてはＮｄ、Ｙｂ又はＥｒを選択することが好ましい。
【００２５】
アパタイト多結晶体は、透光性を有する材料である。アパタイト多結晶体は、あらゆる波長の光を透過可能に構成してもよく、ある一定範囲の波長の光を透過可能に構成してもよい。
【００２６】
アパタイトは、六方晶系の結晶構造を有する複屈折性の材料であるため、結晶方位に依存して屈折率が異なる。結晶方位は、結晶を構成する単位格子における複数の原子でなる面（結晶面）が並んでいる方向、言い換えると結晶面に垂直な方向である。アパタイト多結晶体は、結晶方位が配向していてもよく、ランダムであってもよい。アパタイト多結晶体の結晶方位を配向させるには、例えば、結晶方位が特定の方向を向くように、アパタイト多結晶体の成形時に材料に対して高強度磁場を印加すればよい。
【００２７】
アパタイト多結晶体を構成する結晶粒の平均粒径は、例えば、５００ｎｍ以下であり、２５０ｎｍ以下であることが好ましく、１５０ｎｍ以下であることがさらに好ましい。結晶粒の平均粒径が透過光の波長よりも十分に小さい場合、結晶粒界における散乱、特に、ミー散乱を低減させることができる。ミー散乱は、透過光の波長程度以上の大きさの球形の粒子によって発生する光の散乱である。
【００２８】
このため、結晶粒の平均粒径が透過光の波長よりも十分に小さい場合、結晶方位がランダムな場合であっても、光が散乱することを抑制でき、結果として良好な透光性を得ることができる。「結晶粒の平均粒径が透過光の波長よりも十分に小さい」とは、例えば、透過光の波長（λ）を結晶粒の平均粒径（Ｄ）で割ることで算出される比（λ／Ｄ）が約１．１よりも大きいことを意味する。
【００２９】
アパタイト多結晶体の直線透過率は、少なくとも理論透過率の約８５％以上であり、理論透過率の約９０％以上であることが好ましく、理論透過率の約９５％以上であることがさらに好ましい。直線透過率は、特定の波長の入射光が直線的に試料を通過する割合を示す指標であり、試料の厚さに応じて変化する。
【００３０】
アパタイト多結晶体の散乱係数（光損失係数）は、直径が約１ｍｍ以上の大きさの領域において、例えば、１ｃｍ−１以下であり、０．５ｃｍ−１以下であることが好ましく、０．２ｃｍ−１以下であることがさらに好ましい。散乱係数は、結晶粒界で光が散乱する程度を示す指標である。アパタイト多結晶体の散乱係数は、アパタイト多結晶体の密度と相関関係にあり、結晶粒界での光の散乱を抑制するためには、アパタイト多結晶体がある程度の緻密さを有することが好ましい。
【００３１】
アパタイト多結晶体は、励起光を照射することで蛍光を発する蛍光体であってもよい。アパタイト多結晶体が蛍光体である場合、レーザ発振器のレーザ媒質として用いられてもよい。レーザ媒質は、特定の波長の光を吸収し、当該特定の波長に基づいた他の波長で発光する蛍光体であり、励起光を吸収して誘導放出を起こすことで光を増幅させる。
【００３２】
アパタイト多結晶体は、生体の一部に装着され、又は埋め込まれる生体適合性を有する生体材料であってもよい。アパタイト多結晶体は、例えば、透光性を利用してコンタクトレンズ、眼内レンズ等として用いられてもよく、骨補綴材料、人工関節等として用いられてもよい。アパタイト多結晶体は、骨補綴材料、人工関節等の一部又は全体に用いられてもよい。骨補綴材料としては、特に限定されないが、例えば、頭蓋骨、頸椎、胸椎、腰椎、上腕骨、腸骨、腓骨等を固定するための骨プレートや骨ネジ、骨釘などが挙げられる。
【００３３】
アパタイト多結晶体は、生体内のインプラント、人工臓器等との間で、赤外線通信等の方法で情報のやり取りを行うために体表の一部に埋め込まれてもよい。また、プレート状のアパタイト多結晶体を頭蓋骨の一部に埋め込むことで、脳にレーザ光等を照射するための光学窓とし、光学窓を介して外部のレーザ発振器から照射されたレーザ光等により脳の活動を観察したり脳に刺激を加えたりしてもよい。
【００３４】
次に、図１を参照して、実施の形態１に係るアパタイト多結晶体の製造装置１００を説明する。図１は、アパタイト多結晶体を製造する製造装置１００の構成を示す図である。
【００３５】
製造装置１００は、真空中又はアルゴン、窒素等の不活性ガス中に設置され、パルス通電加圧焼結法（Pulsed Electric Current Sintering：ＰＥＣＳ）を用いて、アパタイト微粉体からアパタイト多結晶体を製造する装置である。ＰＥＣＳは、微粉体を加圧すると共に微粉体を加熱することで、微粉体間の原子の拡散を引き起こして微粉体を焼結させる方法である。ＰＥＣＳでは、微粉体を収容する容器にパルス電流を供給してジュール熱を発生させて、容器内の微粉体を加熱するため、電気炉等を用いる場合よりも迅速な加熱が可能である。このため、長時間、高温環境下に材料を晒すことで発生する粒成長等の組織変化を抑制できる。
【００３６】
図１に示すように、製造装置１００は、上下方向に並べて配置した一対のスペーサ１１０と、一対のスペーサ１１０の間に配置され、アパタイト微粉体（材料）を上下方向から挟み込んで加圧する一対のパンチ１２０と、パンチ１２０の一部とアパタイト微粉体とを内部に収容するダイス１３０と、一対のスペーサ１１０を上下から挟み込むように配置される一対の電極１４０と、一対の電極１４０に電気的に接続され、パルス電流を供給するパルス電源１５０と、を備える。また、製造装置１００は、スペーサ１１０、パンチ１２０、ダイス１３０及び電極１４０を内部に収容する容器と、当該容器内から空気を吸引する真空排気系又は当該容器内に不活性ガスを導入するガス導入機構と、をさらに備える。
【００３７】
スペーサ１１０は、パンチ１２０に接触し、パンチ１２０を介してアパタイト微粉体を上下から押圧する部材である。下部のスペーサ１１０は、下部の電極１４０の上面部に設置されている。上部のスペーサ１１０は、下部のスペーサ１１０に対して上下方向に移動可能に構成されている。一対のスペーサ１１０は、それぞれ電極１４０を介してパルス電源１５０に電気的に接続されており、パルス電源１５０からのパルス電流をパンチ１２０に供給する。
【００３８】
パンチ１２０は、アパタイト微粉体を押圧すると共に、スペーサ１１０からのパルス電流によるジュール熱をアパタイト微粉体に供給する部材である。パンチ１２０は、例えば円柱形状の部材であって、例えば、グラファイトのような導電性材料、炭化ケイ素（ＳｉＣ）焼結体、炭化タングステン（ＷＣ）等で形成されている。パンチ１２０の直径は、アパタイト多結晶体の直径に対応しており、例えば、約０．５ｍｍ〜約３００ｍｍであり、好ましくは約１０ｍｍ〜約１００ｍｍである。
【００３９】
ダイス１３０は、内部にアパタイト微粉体を収容すると共に、パンチ１２０から供給されるジュール熱をアパタイト微粉体に供給する容器である。ダイス１３０は、アパタイト微粉体を収容可能であって、パンチ１２０の一部を挿通可能な貫通孔を備える円筒形状の部材である。ダイス１３０は、例えば、グラファイトのような導電性材料、炭化ケイ素（ＳｉＣ）焼結体、炭化タングステン（ＷＣ）等で形成されている。ダイス１３０の内径は、パンチ１２０の外面がダイス１３０の内面に接触するように設定されている。
【００４０】
電極１４０は、スペーサ１１０及びパンチ１２０を介してアパタイト微粉体を上下方向から押圧すると共に、スペーサ１１０を介してパンチ１２０にパルス電源１５０からのパルス電流を供給する。上部の電極１４０は、製造装置１００の移動機構（図示せず）に固定され、上下方向に移動可能に構成されている。移動機構は、上部の電極１４０を移動させるためのサーボモータを備える。また、一対の電極１４０は、それぞれ直流電源であるパルス電源１５０と電線を介して電気的に接続されている。
【００４１】
次に、図２を参照して、アパタイト多結晶体の製造工程の流れを説明する。図２は、製造装置１００を用いたアパタイト多結晶体の製造工程の流れを示すフローチャートである。
【００４２】
まず、円筒形状のダイス１３０の貫通孔にアパタイト微粉体を充填する（ステップＳ１）。ステップＳ１では、ダイス１３０の貫通孔にアパタイト微粉体を充填し、アパタイト微粉体が充填されたダイス１３０の貫通孔に２つのパンチ１２０を相対する方向から押し込むことで、２つのパンチ１２０及びダイス１３０とで囲まれる空間にアパタイト微粉末の成型体を形成する。アパタイト微粉末の粒子径は、例えば、２００ｎｍ以下であり、１００ｎｍ以下であることが好ましく、５０ｎｍ以下であることがさらに好ましい。
【００４３】
次に、ステップＳ１でアパタイト微粉体の成型体が充填された２つのパンチ１２０及びダイス１３０を製造装置１００に装着する（ステップＳ２）。より詳細に説明すると、アパタイト微粉体の成型体が形成された２つのパンチ１２０及びダイス１３０をスペーサ１１０の間に設置することで、２つのパンチ１２０及びダイス１３０を製造装置１００に装着する。
【００４４】
次に、上側のスペーサ１１０を下方に移動させることで、アパタイト微粉体の成型体を所定圧力で加圧する（ステップＳ３）。所定圧力は、例えば、約４０ＭＰａ〜約６００ＭＰａの範囲内であり、好ましくは、約５０ＭＰａ〜約２００ＭＰａの範囲内であり、さらに好ましくは、約７０ＭＰａ〜約１５０ＭＰａの範囲内である。
【００４５】
次に、パンチ１２０にパルス電流を供給してジュール熱を発生させることで、成型体を所定温度まで加熱する（ステップＳ４）。より詳細に説明すると、ステップＳ４では、パルス電源１５０を作動させてパンチ１２０にパルス電流を供給することで、パンチ１２０でジュール熱を発生させる。すると、ジュール熱がパンチ１２０及びダイス１３０から成型体に伝導し、成型体が急速に発熱する。アパタイト微粉体の温度が急激に上昇することで、アパタイト微粉体の粒子間で原子の拡散が発生して焼結が進行する。
【００４６】
所定温度及び昇温速度は、アパタイト微粉体の種類、粒子径等を考慮して適宜設定される。所定温度は、例えば、約８００℃〜約１０００℃の範囲内であり、好ましくは約８５０℃〜約９８０℃の範囲内である。昇温速度は、例えば、５℃／ｍｉｎ又は１０℃／ｍｉｎである。
【００４７】
アパタイト微粉体の成型体が所定温度まで加熱された後、成型体が所定圧力で加圧されると共に所定温度で加熱された状態を所定時間だけ継続させる。例えば、パルス電流を成型体に周期的に供給することで、成型体を所定温度に維持する。所定時間は、アパタイト微粉体の種類、粒子径等を考慮して適宜設定される。所定時間は、例えば、約１分〜約２時間の範囲内であり、約５分〜約１時間の範囲内であることが好ましい。
【００４８】
次に、アパタイト微粉体の成型体が所定温度に到達した時点から所定時間が経過したかどうかを判定する（ステップＳ５）。成型体が所定温度に到達した時点から所定時間が経過した場合（ステップＳ５；Ｙｅｓ）、成型体への圧力を徐々に減圧させると共に成型体の温度を徐々に降温させる（ステップＳ６）。ステップＳ６では、所定の降温速度及び所定の減圧速度で、成型体を徐々に冷却すると共に、徐々に減圧することが好ましい。降温速度及び減圧速度は、アパタイト微粉体の種類、粒子径等を考慮して設定される。
【００４９】
他方、成型体が所定温度に到達した時点から所定時間が経過していない場合（ステップＳ５；Ｎｏ）、所定期間が経過するまで、成型体への所定圧力での加圧及び所定温度での加熱を継続する。
【００５０】
次に、ステップＳ６で冷却されたアパタイト微粉体の成型体を製造装置１００から取り外し（ステップＳ７）、成型体の反射面への光学研磨を行うことで（ステップＳ８）、アパタイト多結晶体の製造が終了する。以上が、製造装置１００を用いたアパタイト多結晶体の製造工程の流れである。
【００５１】
実施の形態１に係るアパタイト多結晶体は、結晶粒の平均粒子径が５００ｎｍ以下であり、散乱係数が１ｃｍ−１以下である。したがって、結晶粒の平均粒子径が光の波長よりも十分に小さく、しかも結晶粒が緻密に分布しているため、たとえ結晶方位がランダムになるように構成されていたとしても、十分な光学品質を得ることができる。
【００５２】
また、実施の形態１に係るアパタイト多結晶体は、磁場配向制御多結晶体とは異なり、直径約３００ｍｍ程度の大型化を実現でき、結晶方位の配向に必要な１０テスラ程度の高強度磁場の生成が不要であるため、製造コストも抑制できる。さらに、実施の形態１に係るアパタイト多結晶体は、単結晶体に比べて製造コストが低く、大型化が容易である。加えて、希土類元素の高濃度添加や複合化を実現できる。
【００５３】
実施の形態１に係るアパタイト多結晶体の製造方法は、ＰＥＣＳにより短時間でアパタイト微粉体に加圧・加熱処理を施すことができるため、結晶粒の成長を抑制した焼結体を製造できる。また、実施の形態１に係るアパタイト多結晶体の製造方法では、材料の加圧のためにサーボモータを用いているため、高温時でも材料に印加される圧力を正確に制御でき、結果として光学品質の良好な透光性材料を得ることができる。
【００５４】
（実施の形態２）
図３は、実施の形態２に係るレーザ発振器１の構成を示す図である。レーザ発振器１は、アパタイト多結晶体で形成されたレーザ媒質１０と、レーザ媒質１０を挟み込むように配置される共振器２０と、レーザ媒質１０に励起光を照射し、共振器２０内でレーザ光を共振させる励起用光源３０と、を備える。レーザ媒質１０は、例えば、Ｎｄ：ＦＡＰ、Ｙｂ：ＦＡＰ等である。
【００５５】
共振器２０は、光を全て反射する反射鏡２１と、光の一部を外部に取り出すことができる出力鏡２２と、を備える。反射鏡２１と出力鏡２２とは、レーザ媒質１０を挟んで互いに対向するように配置されている。また、励起用光源３０は、レーザ媒質１０を挟んで、レーザ媒質１０の径方向に対向して配置されている。レーザ発振器１は、反射鏡２１と出力鏡２２との間でレーザ光を繰り返し反射させることで、誘導放出によりレーザ光を増幅させ、出力鏡２２を通じてレーザ光の一部を外部に放出する。なお、レーザ発振器１は、共振器２０内に可飽和吸収体を含めることで、パルス発振するように構成してもよい。
【００５６】
レーザ発振器１は、例えば、産業加工用レーザ装置、生体適合レーザ装置等に用いられてもよい。産業加工用レーザ装置は、加工対象の切断、溶接等を行うレーザ装置である。生体適合レーザ装置は、生体の測定、診断、手術、治療のためのレーザ装置である。生体適合レーザ装置は、生体内に埋め込まれてもよく、体表の一部に装着されてもよい。
【００５７】
（実施の形態３）
図４を参照して、本発明の実施の形態３に係るレーザ増幅器２の構成を説明する。レーザ増幅器２は、外部から入射したレーザ光をレーザ媒質１０で増幅して外部に放射する装置である。レーザ増幅器２は、実施の形態１に係るレーザ発振器１とは異なり共振器２０を備えていない。
【００５８】
レーザ増幅器２は、レーザ媒質１０と、励起用光源３０と、被増幅光源４０と、を備える。励起用光源３０は、レーザ媒質１０を励起させるようにレーザ媒質１０に励起光を照射する。被増幅光源４０は、レーザ媒質１０で増幅されるようにレーザ媒質１０に光を導入する。被増幅光源４０から放射された光は、励起用光源３０により励起されたレーザ媒質１０で増幅され、外部に放射される。
【００５９】
以下、実施例を挙げて本発明を具体的に説明する。ただし、本発明はこれらの実施例に限定されるものではない。
【００６０】
（実施例１）
次に、図５を参照して、アパタイト多結晶体からなる試料の透過スペクトルを測定する実験とその結果について説明する。本検証では、まず、粒子径１００ｎｍ以下の原子百分率１％のＮｄを添加したＦＡＰ微粉体を用い、ＰＥＣＳによって平均粒子径２００ｎｍ以下の結晶粒で構成される１％Ｎｄ：ＦＡＰ多結晶体の試料を作製した。なお、上記実施の形態の製造方法を用いることで、最良の試料として、平均粒径１４０ｎｍ、散乱係数０．２ｃｍ−１（波長１０００ｎｍの光を照射した場合）の１％Ｎｄ：ＦＡＰ多結晶体を得ることができた。
【００６１】
透過スペクトルは、試料に入射される入射光の波長毎における試料の直線透過率を示し、直線透過率は、特定の波長の入射光が試料を透過する割合である。試料に入射した入射光は、その一部が試料の表面や結晶粒界等で反射するため、最終的に試料を透過する透過光は、試料に入射する入射光よりも強度が低下する。本検証では、入射光の波長毎に、試料を透過した透過光の放射発散度を測定し、透過光及び入射光の放射発散度の比を算出することで、透過スペクトルを作成した。なお、放射発散度は、放射源から放射された単位面積あたりの放射束である。
【００６２】
図５は、１ｍｍ厚のＦＡＰ多結晶体の透過スペクトルを示すグラフである。図５の縦軸は、直線透過率（％）であり、横軸は、入射光の波長（ｎｍ）である。また、図５の実線は、実際に測定された透過率の実験値を示し、図５の上部に描かれた点線は、理論透過率を示す。実線に沿うように描かれた点線は、実験値のフィッティング曲線である。図５に示すように、入射光の波長が増加するにつれて透過率が増加し、徐々に理論透過率に近づいていった。波長１０００ｎｍでは、直線透過率が８７％（理論透過率は８９％）であった。
【００６３】
以上から、ＰＥＣＳにより作成されたアパタイト多結晶体は、透過率が高く、光学品質が良好であることを確認できた。
【００６４】
（実施例２）
次に、図６及び図７を参照して、アパタイト多結晶体における蛍光スペクトル及び蛍光寿命を評価する実験とその結果について説明する。本検証でも、実施例１と同様の１％Ｎｄ：ＦＡＰ多結晶体を試料として用いた。
【００６５】
図６は、アパタイト多結晶体の蛍光強度を示すグラフである。図６の縦軸は、蛍光強度（任意単位）であり、横軸は、波長（ｎｍ）である。１％Ｎｄ：ＦＡＰ多結晶体に励起光を照射すると蛍光が発生することを確認できた。蛍光強度のピークは、波長１０６３ｎｍ付近に出現した。
【００６６】
図７は、アパタイト多結晶体の蛍光寿命を示すグラフである。図７の左側の縦軸は、規格化された励起光の強度（任意単位）であり、右側の縦軸は、規格化された蛍光強度（任意単位）であり、横軸は、時間（ｓｅｃ）である。蛍光寿命は、蛍光強度の減衰波形から得られる時定数である。図７に示すように、アパタイト多結晶体を十分励起した後、励起光の照射を中止すると蛍光強度が減衰した。蛍光寿命を表す時定数τは、１５８μｓであった。
【００６７】
以上から、ＰＥＣＳにより作製されたアパタイト多結晶体は、励起光を照射すると蛍光を発生させる蛍光体であることを確認できた。
【００６８】
（実施例３）
次に、図８及び図９を参照して、アパタイト多結晶体の内部組織を観察した結果について説明する。本検証では、実施例１と同一の１％Ｎｄ：ＦＡＰのアパタイト多結晶体の試料を走査型電子顕微鏡（Scanning Electron Microscope：ＳＥＭ）で撮影することで、ＳＥＭ画像を取得した。
【００６９】
図８は、ＰＥＣＳ前のＦＡＰ微粉体を撮影したＳＥＭ画像を示す図である。一つ一つの丸い物体がアパタイト微粒子であり、アパタイト微粒子が互いに接触している様子を見て取ることができる。図８の右下のスケールから、粒子径が約１００ｎｍ以下であることが理解できる。
【００７０】
図９は、ＰＥＣＳ後の焼結体を撮影したＳＥＭ画像を示す図である。アパタイトの結晶粒がほとんど成長しておらず、結晶粒の平均粒子径は、約２００ｎｍ以下であった。また、結晶粒界に全く隙間が見られず、微粉体がミクロレベルでも良好に結合していることが理解できる。
【００７１】
以上から、ＰＥＣＳにより作製されたアパタイト多結晶体は、結晶粒がほとんど成長しておらず、平均粒径が光の波長と比べて十分に小さいことを確認できた。
【００７２】
（実施例４）
次に、図１０を参照して、アパタイト多結晶体を用いて実施したレーザ発振実験とその結果について説明する。本検証では、１％Ｎｄ：ＦＡＰのアパタイト多結晶体の試料をレーザ発振の実験系に組み込み、試料を励起させた場合のレーザ出力を測定した。
【００７３】
図１０は、レーザ発振の実験系の入出力特性を示すグラフである。図１０の縦軸は、ピーク波長が１０６３ｎｍ付近にある出力レーザ光の出力ピークパワー（ｍＷ）であり、横軸は、レーザ媒質に吸収される励起光の吸収ピークパワー（Ｗ）である。図１０の記号○は、吸収ピークパワー毎の出力ピークパワーの測定値を示す。ピークパワーは、パルス毎のエネルギーをパルス時間（パルス幅）で除算した値である。吸収ピークパワーが２．２Ｗに到達した時点でレーザ発振が開始され、吸収ピークパワーが増加するにつれて出力ピークパワーも比例して増加することを理解できる。
【００７４】
以上より、アパタイト多結晶体をレーザ発振器に組み込むことで、レーザ発振を実現できることを確認できた。
【００７５】
（実施例５）
次に、図１１を参照して、アパタイト多結晶体の構造解析とその結果について説明する。本検証では、Ｘ線回折装置を用いて１％Ｎｄ：ＦＡＰのアパタイト多結晶体の試料にＸ線を照射し、得られたＸ線回折を解析することで、その構造を解析した。
【００７６】
図１１は、アパタイト多結晶体の構造解析の結果を示すグラフである。図１１の縦軸は、Ｘ線回折強度（任意単位）であり、横軸は、回折角である。図１１に示すように、アパタイト多結晶体の結晶方位はランダムである。このような結晶方位がランダムな多結晶体であっても、透光性材料として用いることができることを確認できた。アパタイト多結晶体の結晶粒の粒径が透過光の波長よりも十分に小さいため、結晶粒界における散乱が抑制されているものと考えられる。
【００７７】
（実施例６）
次に、図１２を参照して、異なる焼結温度で作製された試料の散乱係数を測定した結果について説明する。本検証では、アパタイト微粉体の焼結時における焼結温度を次々に変化させて１％Ｎｄ：ＦＡＰのアパタイト多結晶体の各試料を作製し、それぞれの試料の散乱係数を測定した。
【００７８】
図１２は、散乱係数と焼結温度との関係を示すグラフである。図１２の縦軸は、波長１０００ｎｍの光を照射した場合の散乱係数（ｃｍ−１）であり、横軸は、焼結温度（℃）である。また、図１２の記号○は、実験値を示し、点線は、実験値のアイガイドである。図１２の四角の枠で囲まれた領域から理解できるように、焼結温度が約８５０℃〜約９８０℃の場合、散乱係数０．５ｃｍ−１未満の高品質な透明材料を得ることができた。
【００７９】
本発明は上記実施の形態に限られず、以下に述べる変形も可能である。
【００８０】
（変形例）
上記実施の形態では、アパタイト多結晶体が円柱形状であったが、本発明はこれに限られない。アパタイト多結晶体は、いかなる形状であってもよく、例えば、矩形状又は多角形の板状部材であってもよい。また、端面がブリュースター角になるように切断加工されていてもよい。
【００８１】
上記実施の形態では、レーザ発振器１の共振器２０が反射鏡２１及び出力鏡２２を備え、レーザ発振器１及びレーザ増幅器２の励起用光源３０が側面励起を引き起こすように構成されていたが、本発明はこれに限られない。例えば、レーザ発振器１のアパタイト多結晶体の両端面にＡＲ（Anti-Reflection）コート又はＨＲ（High-Reflection）コートを施し、アパタイト多結晶体内で共振器を構成してもよい。また、レーザ発振器１及びレーザ増幅器２の励起用光源３０が端面励起を引き起こすように配置されてもよい。
【００８２】
上記実施の形態では、所定時間経過後に、アパタイト微粉体の成型体を徐々に減圧及び降温させていたが、本発明はこれに限られない。例えば、所定時間経過後に、成型体への加圧及び加熱を停止させてもよい。この場合において、自然空冷によって冷却してもよく、ガスを吹き付けることで冷却してもよい。
【００８３】
上記実施の形態では、アパタイト多結晶体はレーザ媒質であったが、本発明はこれに限られない。例えば、アパタイト多結晶体は磁気光学材料であってもよい。磁気光学材料は、例えば、光アイソレータやファラデー回転子に利用するために、ファラデー効果により偏光面を回転させるものであってもよい。また、磁気光学材料は、偏極子ガラス等に利用するために、磁気光学カー効果により反射光を楕円偏光させるものであってもよい。
【００８４】
また、アパタイト多結晶体は、レーザ発振器から放射されたレーザ光の色調を変化させる蛍光体であってもよい。蛍光体は、外部からの光のエネルギーを吸収して励起状態となった後、基底状態に戻る過程でエネルギーの異なる光を放出する。蛍光体は、活性元素をドープしたものであってもよい。蛍光体は、ＬＥＤ（Light Emitting Diode）ランプの色調を調整するために用いられてもよい。
【００８５】
上記実施の形態は例示であり、本発明はこれらに限定されるものではなく、特許請求の範囲に記載した発明の趣旨を逸脱しない範囲でさまざまな実施の形態が可能である。各実施の形態や変形例で記載した構成要素は自由に組み合わせることが可能である。また、特許請求の範囲に記載した発明と均等な発明も本発明に含まれる。
【符号の説明】
【００８６】
１      レーザ発振器
２      レーザ増幅器
１０    レーザ媒質
２０    共振器
２１    反射鏡
２２    出力鏡
３０    励起用光源
４０    被増幅光源
１００  製造装置
１１０  スペーサ
１２０  パンチ
１３０  ダイス
１４０  電極
１５０  パルス電源
【図１】
2020055706.tif 000003
【図２】
2020055706.tif 000004
【図３】
2020055706.tif 000005
【図４】
2020055706.tif 000006
【図５】
2020055706.tif 000007
【図６】
2020055706.tif 000008
【図７】
2020055706.tif 000009
【図８】
2020055706.tif 000010
【図９】
2020055706.tif 000011
【図１０】
2020055706.tif 000012
【図１１】
2020055706.tif 000013
【図１２】
2020055706.tif 000014